(57)【要約】フィルムコンデンサにおいて、第１フィルム（１００）の一方のフィルム面（１００ａ）には、アルミニウム含有層が形成されていない中央絶縁マージン部（１０１）が設けられ、第１蒸着電極（３００）は、中央絶縁マージン部（１０１）に隣接する端部（３０１ａ）、（３０２ａ）を有する。第２フィルム（２００）の一方のフィルム面（２００ａ）には、アルミニウム含有層が蒸着されていない端部絶縁マージン部（２０１）が設けられ、第２蒸着電極（４００）は、端部絶縁マージン部（２０１）に隣接する端部（４００ｃ）、（４００ｄ）を有する。第１蒸着電極（３００）の表面には、端部（３０１ａ）、（３０２ａ）に第１亜鉛含有層（３５０）が形成され、第２蒸着電極（４００）の表面には、端部（４００ｃ）、（４００ｄ）に第２亜鉛含有層（４５０）が形成される。
2018079150.tif 000002
【特許請求の範囲】
【請求項１】
互いに重ねられた状態で巻回または積層される第１フィルムおよび第２フィルムと、
前記第１フィルムの一方のフィルム面である第１フィルム面に形成されたアルミニウム含有層からなる第１電極部と、
前記第１フィルムの他方のフィルム面または当該他方のフィルム面に対向する前記第２フィルムのフィルム面である第２フィルム面に形成されたアルミニウム含有層からなる第２電極部と、を備え、
前記第１フィルム面には、その長手方向に延びる、前記アルミニウム含有層が形成されていない第１非電極部が設けられ、
前記第１電極部は、前記第１フィルム面の幅方向において前記第１非電極部に隣接する第１端部を有し、
前記第２フィルム面には、その長手方向に延びる、前記アルミニウム含有層が形成されていない第２非電極部が設けられ、
前記第２電極部は、前記第２フィルム面の幅方向において前記第２非電極部に隣接する第２端部を有し、
前記第１電極部の表面には、前記第１端部を含む一部に第１亜鉛含有層が形成され、
前記第２電極部の表面には、前記第２端部を含む一部に第２亜鉛含有層が形成される、
ことを特徴とするフィルムコンデンサ。
【請求項２】
互いに重ねられた状態で巻回または積層される第１フィルムおよび第２フィルムと、
前記第１フィルムの一方のフィルム面である第１フィルム面に形成されたアルミニウム含有層からなる第１電極部と、
前記第１フィルムの他方のフィルム面または当該他方のフィルム面に対向する前記第２フィルムのフィルム面である第２フィルム面に形成されたアルミニウム含有層からなる第２電極部と、を備え、
前記第１フィルム面には、その長手方向に延び、前記第１電極部をその幅方向に２つに分割する前記アルミニウム含有層が形成されていない第１非電極部が設けられ、
２つに分割された前記第１電極部は、それぞれ、前記第１非電極部に隣接する第１端部を有し、
前記第２フィルム面には、幅方向においてその両端部に前記アルミニウム含有層が形成されていない第２非電極部が設けられ、
前記第２電極部は、前記第２非電極部のそれぞれに隣接する第２端部を有し、
前記第１電極部の表面には、前記第１端部を含む一部に第１亜鉛含有層が形成され、
前記第２電極部の表面には、前記第２端部を含む一部に第２亜鉛含有層が形成される、
ことを特徴とするフィルムコンデンサ。
【請求項３】
請求項１または２に記載のフィルムコンデンサにおいて、
前記第１亜鉛含有層の厚みは、前記第１電極部のアルミニウム含有層の厚みよりも小さくし、
前記第２亜鉛含有層の厚みは、前記第２電極部のアルミニウム含有層の厚みよりも小さくした、
ことを特徴とするフィルムコンデンサ。
【請求項４】
請求項１ないし３のいずれか一項に記載のフィルムコンデンサにおいて、
前記第１亜鉛含有層が、前記第１電極部の前記第１非電極部側にできる端面まで及び、
前記第２亜鉛含有層が、前記第２電極部の前記第２非電極部側にできる端面まで及ぶ、
ことを特徴とするフィルムコンデンサ。
【請求項５】
請求項１または２に記載のフィルムコンデンサにおいて、
前記第１電極部は、前記第１端部のアルミニウム含有層の厚みを他の部分のアルミニウム含有層の厚みより小さくし、前記第１端部のアルミニウム含有層と前記第１亜鉛含有層とを合わせた厚みが、他の部分のアルミニウム含有層の厚みと同じ程度になるようにし、
前記第２電極部は、前記第２端部のアルミニウム含有層の厚みを他の部分のアルミニウム含有層の厚みより小さくし、前記第２端部のアルミニウム含有層と前記第２亜鉛含有層とを合わせた厚みが、他の部分のアルミニウム含有層の厚みと同じ程度になるようにした、
ことを特徴とするフィルムコンデンサ。
【請求項６】
請求項１または２に記載のフィルムコンデンサにおいて、
前記第１亜鉛含有層は前記第２フィルムに接する部分が存在し、前記第１電極部の前記アルミニウム含有層は前記第２フィルムと接する部分が存在する、
ことを特徴とするフィルムコンデンサ。
【請求項７】
互いに重ねられた状態で巻回または積層される第１フィルムおよび第２フィルムと、
前記第１フィルムの一方のフィルム面である第１フィルム面に形成されたアルミニウム含有層からなる第１電極部と、
前記第１フィルムの他方のフィルム面または当該他方のフィルム面に対向する前記第２フィルムのフィルム面である第２フィルム面に形成されたアルミニウム含有層からなる第２電極部と、を備え、
前記第１フィルム面には、その長手方向に延びる、前記アルミニウム含有層が形成されていない第１非電極部が設けられ、
前記第１電極部は、前記第１フィルム面の幅方向において前記第１非電極部に隣接する第１端部を有し、
前記第２フィルム面には、その長手方向に延びる、前記アルミニウム含有層が形成されていない第２非電極部が設けられ、
前記第２電極部は、前記第２フィルム面の幅方向において前記第２非電極部に隣接する第２端部を有し、
前記第１電極部および前記第２電極部の表面には、前記第１端部または前記第２端部の少なくともいずれか一つを含む一部に亜鉛含有層が形成される、
ことを特徴とするフィルムコンデンサ。
【発明の詳細な説明】
【技術分野】
【０００１】
本発明は、フィルムコンデンサに関する。
【背景技術】
【０００２】
誘電体フィルムに亜鉛を主体とする金属が蒸着された金属蒸着部と、誘電体フィルムに金属が蒸着されていない非蒸着部とからなる２枚の金属化フィルムを、互いに重ね合せた状態で巻回または積層してなる金属化フィルムコンデンサにおいて、金属蒸着部における非蒸着部に近い部分の亜鉛の濃度を高くすることにより、金属蒸着部に生じるコロージョン現象を抑制できるようにしたものが、特許文献１に記載されている。
【先行技術文献】
【特許文献】
【０００３】
【特許文献１】特開２００４−２４１４５６号公報
【発明の概要】
【発明が解決しようとする課題】
【０００４】
特許文献１の金属化フィルムコンデンサでは、金属蒸着部が亜鉛を主体とする金属で形成されているため、耐湿性が低くなりやすい。【０００５】
そこで、本発明は、高い耐湿性を確保しつつコロージョン現象の発生を抑制できるフィルムコンデンサを提供することを目的とする。
【課題を解決するための手段】
【０００６】
本発明の第１の態様に係るフィルムコンデンサは、互いに重ねられた状態で巻回または積層される第１フィルムおよび第２フィルムと、前記第１フィルムの一方のフィルム面である第１フィルム面に形成されたアルミニウム含有層からなる第１電極部と、前記第１フィルムの他方のフィルム面または当該他方のフィルム面に対向する前記第２フィルムのフィルム面である第２フィルム面に形成されたアルミニウム含有層からなる第２電極部と、を備える。ここで、前記第１フィルム面には、その長手方向に延びる、前記アルミニウム含有層が形成されていない第１非電極部が設けられ、前記第１電極部は、前記第１フィルム面の幅方向において前記第１非電極部に隣接する第１端部を有する。また、前記第２フィルム面には、その長手方向に延びる、前記アルミニウム含有層が形成されていない第２非電極部が設けられ、前記第２電極部は、前記第２フィルム面の幅方向において前記第２非電極部に隣接する第２端部を有する。さらに、前記第１電極部の表面には、前記第１端部に第１亜鉛含有層が形成され、前記第２電極部の表面には、前記第２端部に第２亜鉛含有層が形成される。【０００７】
本発明の第２の態様に係るフィルムコンデンサは、互いに重ねられた状態で巻回または積層される第１フィルムおよび第２フィルムと、前記第１フィルムの一方のフィルム面である第１フィルム面に形成されたアルミニウム含有層からなる第１電極部と、前記第１フィルムの他方のフィルム面または当該他方のフィルム面に対向する前記第２フィルムのフィルム面である第２フィルム面に形成されたアルミニウム含有層からなる第２電極部と、を備える。ここで、前記第１フィルム面には、その長手方向に延び、前記第１電極部をその幅方向に２つに分割する前記アルミニウム含有層が形成されていない第１非電極部が設けられ、２つに分割された前記第１電極部は、それぞれ、前記第１非電極部に隣接する第１端部を有する。また、前記第２フィルム面には、幅方向においてその両端部に前記アルミニウム含有層が形成されていない第２非電極部が設けられ、前記第２電極部は、前記第２非電極部のそれぞれに隣接する第２端部を有する。さらに、前記第１電極部の表面には、前記第１端部に第１亜鉛含有層が形成され、前記第２電極部の表面には、前記第２端部に第２亜鉛含有層が形成される。【０００８】
本発明の第３の態様に係るフィルムコンデンサは、互いに重ねられた状態で巻回または積層される第１フィルムおよび第２フィルムと、前記第１フィルムの一方のフィルム面である第１フィルム面に形成されたアルミニウム含有層からなる第１電極部と、前記第１フィルムの他方のフィルム面または当該他方のフィルム面に対向する前記第２フィルムのフィルム面である第２フィルム面に形成されたアルミニウム含有層からなる第２電極部と、を備える。ここで、前記第１フィルム面には、その長手方向に延びる、前記アルミニウム含有層が形成されていない第１非電極部が設けられ、前記第１電極部は、前記第１フィルム面の幅方向において前記第１非電極部に隣接する第１端部を有する。また、前記第２フィルム面には、その長手方向に延びる、前記アルミニウム含有層が形成されていない第２非電極部が設けられ、前記第２電極部は、前記第２フィルム面の幅方向において前記第２非電極部に隣接する第２端部を有する。さらに、前記第１電極部の前記第１端部および前記第２電極部の前記第２端部の少なくともいずれか一つの表面には亜鉛含有層が形成される。
【発明の効果】
【０００９】
本発明によれば、高い耐湿性を確保しつつコロージョン現象の発生を抑制できるフィルムコンデンサを提供することができる。【００１０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１１】
【図１】図１（ａ）は、第１実施形態に係る、フィルムコンデンサの斜視図であり、図１（ｂ）は、第１実施形態に係る、図１（ａ）のＡ−Ａ´線で切断された、フィルムコンデンサの縦断面図である。
【図２】図２（ａ）は、第１実施形態に係る、第１フィルムおよび第２フィルムの一部が巻回された状態のコンデンサ本体の平面図である。図２（ｂ）は、第１実施形態に係る、ヒューズパターンの部分で幅方向に切断されたコンデンサ本体の断面図であり、図２（ｃ）は、第１実施形態に係る、ヒューズパターンのない部分で幅方向に切断されたコンデンサ本体の断面図である。
【図３】図３（ａ）は、第２実施形態に係る、フィルムコンデンサの斜視図であり、図３（ｂ）は、第２実施形態に係る、図３（ａ）のＢ−Ｂ´線で切断された、フィルムコンデンサの縦断面図である。
【図４】図４（ａ）は、第２実施形態に係る、第１フィルムおよび第２フィルムの一部が巻回された状態のコンデンサ本体の平面図である。図４（ｂ）は、第２実施形態に係る、ヒューズパターンの部分で幅方向に切断されたコンデンサ本体の断面図であり、図４（ｃ）は、第２実施形態に係る、ヒューズパターンのない部分で幅方向に切断されたコンデンサ本体の断面図である。
【図５】図５（ａ）ないし（ｆ）は、変更例に係る、コンデンサ本体について説明するための図である。
【図６】図６（ａ）および（ｂ）は、変更例に係る、コンデンサ本体について説明するための図である。
【図７】図７（ａ）および（ｂ）は、変更例に係る、コンデンサ本体について説明するための図である。
【発明を実施するための形態】
【００１２】
以下、本発明の実施の形態について図を参照して説明する。
【００１３】
＜第１実施形態＞
まず、第１実施形態に係るフィルムコンデンサ１Ａについて説明する。
【００１４】
本実施の形態において、フィルム面１００ａが、特許請求の範囲に記載の「第１フィルム面」に対応する。また、中央絶縁マージン部１０１が、特許請求の範囲に記載の「第１非電極部」に対応する。さらに、フィルム面２００ａが、特許請求の範囲に記載の「第２フィルム面」に対応する。また、端部絶縁マージン部２０１が、特許請求の範囲に記載の「第２非電極部」に対応する。さらに、第１蒸着電極３００が、特許請求の範囲に記載の「第１電極部」に対応する。さらに、端部３０１ａ、３０２ａが、特許請求の範囲に記載の「第１端部」に対応する。さらに、第２蒸着電極４００が、特許請求の範囲に記載の「第２電極部」に対応する。さらに、端部４００ｃ、４００ｄが、特許請求の範囲に記載の「第２端部」に対応する。
【００１５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１６】
図１（ａ）は、第１実施形態に係る、フィルムコンデンサ１Ａの斜視図であり、図１（ｂ）は、第１実施形態に係る、図１（ａ）のＡ−Ａ´線で切断された、フィルムコンデンサ１Ａの縦断面図である。
【００１７】
フィルムコンデンサ１Ａは、コンデンサ本体１０と、外装フィルム２０と、第１端面電極３０と、第２端面電極４０とを備える。フィルムコンデンサ１Ａは、断面が長円である扁平な円柱形状に形成される。
【００１８】
コンデンサ本体１０は、蒸着電極が形成された２枚の誘電体フィルムを重ねた状態で巻回することにより構成される。フィルムコンデンサ１Ａ、即ち、コンデンサ本体１０は、２個のコンデンサが直列接続された構造を採る。コンデンサ本体１０の詳細な構成については、追って説明する。
【００１９】
外装フィルム２０は、コンデンサ本体１０の外周面に複数回（複数ターン）巻かれる。これにより、コンデンサ本体１０の外周面は、複数層の外装フィルム２０で被覆され、コンデンサ本体１０の傷つき、破損などが防止される。外装フィルム２０の材質として、たとえば、ポリプロピレン（ＰＰ）、ポリエチレン・テレフタレート（ＰＥＴ）、ポリエチレン・ナフタレート（ＰＥＮ）などを挙げることができる。
【００２０】
第１端面電極３０および第２端面電極４０は、それぞれ、コンデンサ本体１０の第１端面１１および第２端面１２に、アルミニウム、亜鉛、マグネシウム等の金属を溶射することにより形成される。第１端面電極３０および第２端面電極４０には、フィルムコンデンサ１Ａから電気を引き出すため、バスバー、リード線などの引き出し端子（図示せず）が接続される。
【００２１】
次に、コンデンサ本体１０の構成について、詳細に説明する。
【００２２】
図２（ａ）は、第１実施形態に係る、第１フィルム１００および第２フィルム２００の一部が巻回された状態のコンデンサ本体１０の平面図である。図２（ｂ）は、第１実施形態に係る、ヒューズパターン４０４の部分で幅方向に切断されたコンデンサ本体１０の断面図であり、図２（ｃ）は、第１実施形態に係る、ヒューズパターン４０４のない部分で幅方向に切断されたコンデンサ本体１０の断面図である。
【００２３】
コンデンサ本体１０は、第１フィルム１００と、第２フィルム２００と、第１蒸着電極３００と、第２蒸着電極４００とを含む。
【００２４】
第１フィルム１００と第２フィルム２００は、第１フィルム１００が内側（上側）となり、第２フィルム２００が外側（下側）となるように重ねられた状態で巻回される。第１フィルム１００および第２フィルム２００は、ポリプロピレン（ＰＰ）、ポリエチレン・テレフタレート（ＰＥＴ）、ポリエチレン・ナフタレート（ＰＥＮ）などの樹脂材料からなる誘電体フィルムである。第１フィルム１００の幅寸法は、第２フィルム２００の幅寸法よりも大きくされる。第１フィルム１００には、その幅方向における中央に、その長手方向に延びる中央絶縁マージン部１０１が形成される。第２フィルム２００には、その幅方向における両方の端に、その長手方向に延びる端部絶縁マージン部２０１が形成される。中央絶縁マージン部１０１および端部絶縁マージン部２０１は、金属、即ちアルミニウム含有層が蒸着されていないマージン部分である。
【００２５】
第１蒸着電極３００は、アルミニウム含有層であり、第１フィルム１００の一方（上側）のフィルム面１００ａに形成される。アルミニウム含有層は、たとえば、アルミニウムまたはアルミニウムとマグネシウム等の金属との合金の蒸着により形成される。なお、アルミニウムとの合金となる金属には、亜鉛が含まれないことが望ましい。第１蒸着電極３００は、中央絶縁マージン部１０１によって、その幅方向に、第１連続電極３０１と第２連続電極３０２とに分割される。第１連続電極３０１および第２連続電極３０２は、第１フィルム１００の長手方向に分割されることなく連続するように形成される。第１連続電極３０１は、第１フィルム１００における幅方向の一方の端まで形成され、第１端面電極３０に繋がる。第２連続電極３０２は、第１フィルム１００における幅方向の他方の端まで形成され、第２端面電極４０に繋がる。
【００２６】
第２蒸着電極４００は、第１蒸着電極３００と同様のアルミニウム含有層であり、第１フィルム１００の他方（下側）のフィルム面に対向する第２フィルム２００の一方（上側）のフィルム面２００ａに形成される。第２蒸着電極４００は、両端の端部絶縁マージン部２０１の間に形成される。
【００２７】
第２蒸着電極４００には、その幅方向の中央に、その長手方向に延びる長手方向スリット部４０１が形成される。また、第２蒸着電極４００には、その長手方向に所定の間隔を置いて当該第２蒸着電極４００をその幅方向に横切る幅方向スリット部４０２が形成される。幅方向スリット部４０２は、幅方向に対して傾くように、一端側の端部絶縁マージン部２０１から他端側の端部絶縁マージン部２０１に亘って形成される。
【００２８】
第２蒸着電極４００は、長手方向スリット部４０１により、その幅方向に第１片側電極４００ａと第２片側電極４００ｂとに分割される。また、第１片側電極４００ａおよび第２片側電極４００ｂは、幅方向スリット部４０２により、それぞれ、その長手方向に複数個の第１分割電極４０３ａおよび第２分割電極４０３ｂに分割される。
【００２９】
第１連続電極３０１と第１片側電極４００ａとにより、第１コンデンサ１０ａが構成され、第２連続電極３０２と第２片側電極４００ｂとにより、第１コンデンサ１０ａと直列接続される第２コンデンサ１０ｂが構成される。
【００３０】
コンデンサ本体１０は、第１蒸着電極３００、即ち第１連続電極３０１および第２連続電極３０２と第２蒸着電極４００とが重なり合う有効電極領域ＲＡ１と、有効電極領域ＲＡ１から第１蒸着電極３００および第２蒸着電極４００の幅方向において外れる非有効電極領域ＲＡ２とを含む。非有効電極領域ＲＡ２は、第２蒸着電極４００と第１フィルム１００の中央絶縁マージン部１０１とが重なり合う領域である。
【００３１】
長手方向スリット部４０１は、中央絶縁マージン部１０１と重なり合う。即ち、非有効電極領域ＲＡ２に、長手方向スリット部４０１が設けられる。このため、第２蒸着電極４００では、第１片側電極４００ａおよび第２片側電極４００ｂにおける中央絶縁マージン部１０１と重なり合う長手方向スリット部４０１の近傍部分が非有効電極領域ＲＡ２に含まれる。また、第１片側電極４００ａにおける第１連続電極３０１と重なり合う部分が有効電極領域ＲＡ１に含まれ、第２片側電極４００ｂにおける第２連続電極３０２と重なり合う部分が有効電極領域ＲＡ１に含まれる。第１連続電極３０１と第１片側電極４００ａとの間でできる有効電極領域ＲＡ１は、第１コンデンサ１０ａの容量に寄与し、第２連続電極３０２と第２片側電極４００ｂとの間でできる有効電極領域ＲＡ１は、第２コンデンサ１０ｂの容量に寄与する。
【００３２】
各第１分割電極４０３ａと各第２分割電極４０３ｂとの間には、長手方向スリット部４０１に架け渡されるようにして、ヒューズパターン４０４が形成される。言い換えると、第２蒸着電極４００において、ヒューズパターン４０４を構成する幅だけ、長手方向スリット部４０１が途切れる。ヒューズパターン４０４のパターン幅は、たとえば、０．５ｍｍ程度に設定される。
【００３３】
第１蒸着電極３００、即ち第１連続電極３０１および第２連続電極３０２の表面には、中央絶縁マージン部１０１に隣接する端部３０１ａ、３０２ａに、亜鉛の蒸着により第１亜鉛含有層３５０が形成される。第１連続電極３０１および第２連続電極３０２の表面の端部３０１ａ、３０２ａを除く部分の全部または一部の領域には、第１亜鉛含有層３５０が形成されない。第１亜鉛含有層３５０の厚みは、アルミニウム含有層である第１連続電極３０１および第２連続電極３０２の厚みよりも小さい。
【００３４】
第２蒸着電極４００、即ち第１片側電極４００ａ（各第１分割電極４０３ａ）および第２片側電極４００ｂ（各第２分割電極４０３ｂ）の表面には、端部絶縁マージン部２０１に隣接する端部４００ｃ、４００ｄに、亜鉛の蒸着により第２亜鉛含有層４５０が形成される。第１片側電極４００ａおよび第２片側電極４００ｂの表面の端部４００ｃ、４００ｄを除く部分の全部または一部の領域には、第２亜鉛含有層４５０が形成されない。第２亜鉛含有層４５０の厚みは、アルミニウム含有層である第１片側電極４００ａおよび第２片側電極４００ｂの厚みよりも小さい。
【００３５】
なお、第１亜鉛含有層３５０および第２亜鉛含有層４５０には、亜鉛以外の金属が僅かに含有されていてもよい。
【００３６】
また、第１連続電極３０１表面の端部３０１ａと異なるもう一方の端部および第２連続電極３０２表面の端部３０２ａと異なるもう一方の端部に、第１端面電極３０および第２端面電極４０に接続されるベビーエッジとして第１亜鉛含有層３５０が形成されてもよい。その場合、第１連続電極３０１および第２連続電極３０２の両端部を除く部分の全部または一部の領域には第１亜鉛含有層３５０は形成されない。さらに、第１連続電極３０１および第２連続電極３０２の両端部を除く部分に、第１亜鉛含有層３５０が形成されないことに替えて、第１亜鉛含有層３５０よりも小さい厚みで亜鉛含有層が形成されてもよい。
【００３７】
さらに、第１片側電極４００ａおよび第２片側電極４００ｂの表面の端部４００ｃ、４００ｄを除く部分に、第２亜鉛含有層４５０が形成されないことに替えて、第２亜鉛含有層４５０よりも小さい厚みで亜鉛含有層が形成されてもよい。
【００３８】
さらに、巻回状態において第１亜鉛含有層３５０は第２フィルム２００の下側の面に接する部分が存在する。また、第１蒸着電極３００のアルミニウム含有層は第２フィルム２００の下側の面に接する部分が存在する。
【００３９】
アルミニウム含有層により第１連続電極３０１、第２連続電極３０２および第１片側電極４００ａおよび第２片側電極４００ｂを構成した場合、高い耐湿性を確保できる。しかしながら、この場合、第１連続電極３０１、第２連続電極３０２および第１片側電極４００ａおよび第２片側電極４００ｂの端部３０１ａ、３０２ａ、４００ｃ、４００ｄにおいてコロナ放電によるアルミニウム含有層の酸化、即ちコロージョンが発生しやすく、有効電極領域ＲＡ１が狭くなって（失われて）、コンデンサ容量の低下を招きやすい。
【００４０】
本実施の形態では、第１連続電極３０１および第２連続電極３０２の端部３０１ａ、３０２ａに第１亜鉛含有層３５０が形成され、第１片側電極４００ａおよび第２片側電極４００ｂの端部４００ｃ、４００ｄに第２亜鉛含有層４５０が形成されているので、端部３０１ａ、３０２ａ、４００ｃ、４００ｄにおいてコロナ放電によるコロージョンが発生しにくい。
【００４１】
したがって、本実施の形態では、第１連続電極３０１、第２連続電極３０２および第１片側電極４００ａおよび第２片側電極４００ｂの高い耐湿性を確保しつつコロージョン現象の発生を抑制することができる。
【００４２】
さらに、第１連続電極３０１および第２連続電極３０２は、そのアルミニウム含有層全体の厚みが均一であるため形成しやすいとともに、そのアルミニウム含有層の厚みよりも第１亜鉛含有層３５０の厚みを小さくしたので、端部３０１ａ、３０２ａでのアルミニウム含有層と第１亜鉛含有層３５０とを含めた金属層の厚みが大きくなるのを抑制できる。これにより、これら端部３０１ａ、３０２ａで絶縁破壊が生じたときに金属層を容易に飛散させることができ、漏れ電流の発生を抑制できる。同様に、第１片側電極４００ａおよび第２片側電極４００ｂは、そのアルミニウム含有層全体の厚みが均一であるため形成しやすいとともに、そのアルミニウム含有層の厚みよりも第２亜鉛含有層４５０の厚みを小さくしたので、４００ｃ、４００ｄにおいて絶縁破壊が生じたときの漏れ電流の発生を抑制できる。
【００４３】
＜第２実施形態＞
次に、第２実施形態に係るフィルムコンデンサ１Ｂについて説明する。
【００４４】
本実施の形態において、フィルム面５００ａが、特許請求の範囲に記載の「第１フィルム面」に対応する。また、第１絶縁マージン部５０１が、特許請求の範囲に記載の「第１非電極部」に対応する。さらに、フィルム面６００ａが、特許請求の範囲に記載の「第２フィルム面」に対応する。また、第２絶縁マージン部６０１が、特許請求の範囲に記載の「第２非電極部」に対応する。さらに、第１蒸着電極７００が、特許請求の範囲に記載の「第１電極部」に対応する。さらに、端部７００ａが、特許請求の範囲に記載の「第１端部」に対応する。さらに、第２蒸着電極８００が、特許請求の範囲に記載の「第２電極部」に対応する。さらに、端部８００ａが、特許請求の範囲に記載の「第２端部」に対応する。
【００４５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００４６】
図３（ａ）は、第２実施形態に係る、フィルムコンデンサ１Ｂの斜視図であり、図３（ｂ）は、第２実施形態に係る、図３（ａ）のＢ−Ｂ´線で切断された、フィルムコンデンサ１Ｂの縦断面図である。
【００４７】
フィルムコンデンサ１Ｂは、コンデンサ本体５０と、外装フィルム６０と、第１端面電極７０と、第２端面電極８０とを備える。外装フィルム６０、第１端面電極７０および第２端面電極８０の構成は、第１実施形態のフィルムコンデンサ１Ａの外装フィルム２０、第１端面電極３０および第２端面電極４０の構成と同様である。フィルムコンデンサ１Ｂ、即ち、コンデンサ本体５０は、１個のコンデンサからなる構造を採るため、コンデンサ本体５０の第１端面５１と第２端面５２との間の幅は、第１実施形態のフィルムコンデンサ１Ａのコンデンサ本体１０の第１端面１１と第２端面１２との間の幅より小さい。
【００４８】
図４（ａ）は、第２実施形態に係る、第１フィルム５００および第２フィルム６００の一部が巻回された状態のコンデンサ本体５０の平面図である。図４（ｂ）は、第２実施形態に係る、ヒューズパターン８０５の部分で幅方向に切断されたコンデンサ本体５０の断面図であり、図４（ｃ）は、第２実施形態に係る、ヒューズパターン８０５のない部分で幅方向に切断されたコンデンサ本体５０の断面図である。
【００４９】
コンデンサ本体５０は、第１フィルム５００と、第２フィルム６００と、第１蒸着電極７００と、第２蒸着電極８００とを含む。
【００５０】
第１フィルム５００と第２フィルム６００は、第１フィルム５００が内側（上側）となり、第２フィルム６００が外側（下側）となるように重ねられた状態で巻回される。第１フィルム５００および第２フィルム６００は、ポリプロピレン（ＰＰ）、ポリエチレン・テレフタレート（ＰＥＴ）、ポリエチレン・ナフタレート（ＰＥＮ）などの樹脂材料からなる誘電体フィルムである。第１フィルム５００と第２フィルム６００は、ほぼ等しい幅寸法を有する。第１フィルム５００には、その幅方向における一方の端に、その長手方向に延びる第１絶縁マージン部５０１が形成される。第２フィルム６００には、その幅方向における第１フィルム５００の一方の端とは反対側の端に、その長手方向に延びる第２絶縁マージン部６０１が形成される。第１絶縁マージン部５０１および第２絶縁マージン部６０１は、金属、即ちアルミニウム含有層が蒸着されていないマージン部分である。
【００５１】
第１蒸着電極７００は、アルミニウム含有層であり、第１フィルム５００の一方（上側）のフィルム面５００ａに形成される。アルミニウム含有層は、たとえば、アルミニウムまたはアルミニウムとマグネシウム等の金属との合金の蒸着により形成される。なお、アルミニウムとの合金となる金属には、亜鉛が含まれないことが望ましい。第１蒸着電極７００は、第１フィルム５００の長手方向に分割されることなく連続するように形成される。第１蒸着電極７００は、第１フィルム５００における幅方向の他方の端まで形成され、第２端面電極８０に繋がる。
【００５２】
第２蒸着電極８００は、第１蒸着電極７００と同様のアルミニウム含有層であり、第１フィルム５００の他方（下側）のフィルム面に対向する第２フィルム６００の一方（上側）のフィルム面６００ａに形成される。第２蒸着電極８００は、第２フィルム６００における幅方向の第２絶縁マージン部６０１側の端とは反対の端まで形成され、第１端面電極７０に繋がる。
【００５３】
第２蒸着電極８００には、第１端面電極７０に繋がる端部に、その長手方向に延びる長手方向スリット部８０１が形成される。また、第２蒸着電極８００には、その長手方向に所定の間隔を置いて当該第２蒸着電極８００をその幅方向に横切る幅方向スリット部８０２が形成される。幅方向スリット部８０２は、幅方向に対して傾くように、長手方向スリット部８０１から第２絶縁マージン部６０１に亘って形成される。第２蒸着電極８００は、長手方向スリット部８０１と複数の幅方向スリット部８０２とにより、その長手方向に延びて第１端面電極７０に繋がる共通電極８０３と、その長手方向に並ぶ複数個の分割電極８０４とに分割される。
【００５４】
第１蒸着電極７００と、第１蒸着電極７００に対向する各分割電極８０４とにより、コンデンサ５０ａが構成される。
【００５５】
コンデンサ本体５０は、第１蒸着電極７００と第２蒸着電極８００とが重なり合う有効電極領域ＲＢ１と、有効電極領域ＲＢ１から第１蒸着電極７００および第２蒸着電極８００の幅方向において外れる非有効電極領域ＲＢ２とを含む。
【００５６】
長手方向スリット部８０１は、非有効電極領域ＲＢ２に設けられる。このため、第２蒸着電極８００では、各分割電極８０４における長手方向スリット部８０１の近傍部分が非有効電極領域ＲＢ２に含まれる。また、各分割電極８０４における第１蒸着電極７００と重なり合う部分が有効電極領域ＲＢ１に含まれる。有効電極領域ＲＢ１は、コンデンサ５０ａの容量に寄与する。
【００５７】
各分割電極８０４と共通電極８０３との間には、長手方向スリット部８０１に架け渡されるようにして、ヒューズパターン８０５が形成される。ヒューズパターン８０５のパターン幅は、たとえば、０．５ｍｍ程度に設定される。
【００５８】
第１蒸着電極７００の表面には、第１絶縁マージン部５０１に隣接する端部７００ａに、亜鉛の蒸着により第１亜鉛含有層７５０が形成される。第１蒸着電極７００の表面の端部７００ａを除く部分の全部または一部の領域には、第１亜鉛含有層７５０が形成されない。第１亜鉛含有層７５０の厚みは、アルミニウム含有層である第１蒸着電極７００の厚みよりも小さい。
【００５９】
第２蒸着電極８００の表面には、第２絶縁マージン部６０１に隣接する端部８００ａに、亜鉛の蒸着により第２亜鉛含有層８５０が形成される。第２蒸着電極８００の表面の端部８００ａを除く部分の全部または一部の領域には、第２亜鉛含有層８５０が形成されない。第２亜鉛含有層８５０の厚みは、アルミニウム含有層である第２蒸着電極８００の厚みよりも小さい。
【００６０】
なお、第１亜鉛含有層７５０および第２亜鉛含有層８５０には、亜鉛以外の金属が僅かに含有されていてもよい。
【００６１】
また、第１蒸着電極７００表面の端部７００ａと異なるもう一方の端部に、第２端面電極８０に接続されるベビーエッジとして第１亜鉛含有層７５０が形成されてもよい。その場合、第１蒸着電極７００の両端部を除く部分の全部または一部の領域には第１亜鉛含有層７５０は形成されない。さらに、第１蒸着電極７００の両端部を除く部分に、第１亜鉛含有層７５０が形成されないことに替えて、第１亜鉛含有層７５０よりも小さい厚みで亜鉛含有層が形成されてもよい。
【００６２】
さらに、第２蒸着電極８００表面の端部８００ａと異なるもう一方の端部に、第１端面電極７０に接続されるベビーエッジとして第２亜鉛含有層８５０が形成されてもいい。その場合、第２蒸着電極８００の両端部を除く部分の全部または一部の領域には第２亜鉛含有層８５０は形成されない。さらに、第２蒸着電極８００の両端部を除く部分に、第２亜鉛含有層８５０が形成されないことに替えて、第２亜鉛層８５０よりも小さい厚みで亜鉛含有層が形成されてもよい。
【００６３】
さらに、巻回状態において第１亜鉛含有層７５０は第２フィルム６００の下側の面に接する部分が存在する。また、第１蒸着電極７００のアルミニウム含有層は第２フィルム６００の下側の面に接する部分が存在する。
【００６４】
本実施の形態においても、第１実施形態と同様、第１蒸着電極７００および第２蒸着電極８００の高い耐湿性を確保しつつコロージョン現象の発生を抑制することができる。
【００６５】
＜変更例＞
以上、本発明の実施の形態について説明したが、本発明は、上記実施の形態に限定されるものではなく、また、本発明の適用例も、上記実施の形態の他に、種々の変更が可能である。
【００６６】
たとえば、上記第１実施形態では、第１フィルム１００の一方（上側）のフィルム面１００ａに第１蒸着電極３００が形成され、第２フィルム２００の一方（上側）のフィルム面２００ａに第２蒸着電極４００が形成された。しかしながら、図５（ａ）に示すように、第１フィルム１００の一方（上側）のフィルム面１００ａに第１蒸着電極３００が形成され、第１フィルム１００の他方（下側）のフィルム面１００ｂに第２蒸着電極４００が形成されてもよい。また、図５（ｂ）に示すように、第１フィルム１００の一方（上側）のフィルム面１００ａに第２蒸着電極４００が形成され、第１フィルム１００の他方（下側）のフィルム面１００ｂに第１蒸着電極３００が形成されてもよい。さらに、図５（ｃ）に示すように、第１フィルム１００の一方（上側）のフィルム面１００ａに第２蒸着電極４００が形成され、第２フィルム２００の一方（上側）のフィルム面２００ａに第１蒸着電極３００が形成されてもよい。この場合、第２フィルム２００の幅寸法が第１フィルム１００の幅寸法より大きくされる。
【００６７】
また、上記第２実施形態では、第１フィルム５００の一方（上側）のフィルム面５００ａに第１蒸着電極７００が形成され、第２フィルム６００の一方（上側）のフィルム面６００ａに第２蒸着電極８００が形成された。しかしながら、図５（ｄ）に示すように、第１フィルム５００の一方（上側）のフィルム面５００ａに第１蒸着電極７００が形成され、第１フィルム５００の他方（下側）のフィルム面５００ｂに第２蒸着電極８００が形成されてもよい。また、図５（ｅ）に示すように、第１フィルム５００の一方（上側）のフィルム面５００ａに第２蒸着電極８００が形成され、第１フィルム５００の他方（下側）のフィルム面５００ｂに第１蒸着電極７００が形成されてもよい。これらの場合、第１フィルム５００の幅寸法が第２フィルム６００の幅寸法より大きくされる。さらに、図５（ｆ）に示すように、第１フィルム５００の一方（上側）のフィルム面５００ａに第２蒸着電極８００が形成され、第２フィルム６００の一方（上側）のフィルム面６００ａに第１蒸着電極７００が形成されてもよい。
【００６８】
さらに、上記第１実施形態において、図６（ａ）に示すように、第１亜鉛含有層３５０が、第１連続電極３０１および第２連続電極３０２の中央絶縁マージン部１０１側にできる端面３０１ｂ、３０２ｂまで及ぶようにしてもよく、第２亜鉛含有層４５０が、第１片側電極４００ａおよび第２片側電極４００ｂの端部絶縁マージン部２０１側にできる端面４００ｅ、４００ｆまで及ぶようにしてもよい。同様に、上記第２実施形態において、図６（ｂ）に示すように、第１亜鉛含有層７５０が、第１蒸着電極７００の第１絶縁マージン部５０１側にできる端面７００ｂまで及ぶようにしてもよく、第２亜鉛含有層８５０が、第２蒸着電極８００の第２絶縁マージン部６０１側にできる端面８００ｂまで及ぶようにしてもよい。このようにすれば、より一層のコロージョンの抑制が期待できる。
【００６９】
さらに、上記第１実施形態において、図７（ａ）に示すように、第１連続電極３０１および第２連続電極３０２は、端部３０１ａ、３０２ａのアルミニウム含有層の厚みを他の部分のアルミニウム含有層の厚みより小さくし、アルミニウム含有層と第１亜鉛含有層３５０とを合わせた厚みが、他の部分のアルミニウム含有層の厚みと同じ程度になるようにしてもよい。このようにすれば、端部３０１ａ、３０２ａにおけるアルミニウム含有層と第１亜鉛含有層３５０を含む金属層の厚みを一層薄くできるので、この部分で絶縁破壊が生じたときに金属層を一層容易に飛散させることができ、漏れ電流の発生を一層抑制できる。なお、この場合、アルミニウム含有層より第１亜鉛含有層３５０を厚くすると、より一層のコロージョンの抑制が期待でき得る。同様に、第１片側電極４００ａおよび第２片側電極４００ｂは、端部４００ｃ、４００ｄのアルミニウム含有層の厚みを他の部分のアルミニウム含有層の厚みより小さくし、アルミニウム含有層と第２亜鉛含有層４５０とを合わせた厚みが、他の部分のアルミニウム含有層の厚みと同じ程度になるようにしてもよい。なお、この場合、アルミニウム含有層より第２亜鉛含有層４５０を厚くするとよい。
【００７０】
さらに、同様に、上記第２実施形態において、図７（ｂ）に示すように、第１蒸着電極７００は、端部７００ａのアルミニウム含有層の厚みを他の部分のアルミニウム含有層の厚みより小さくし、第１亜鉛含有層７５０を含めた厚みが、他の部分のアルミニウム含有層の厚みと同じ程度になるようにしてもよく、第２蒸着電極８００は、端部８００ａのアルミニウム含有層の厚みを他の部分のアルミニウム含有層の厚みより小さくし、第２亜鉛含有層８５０を含めた厚みが、他の部分のアルミニウム含有層の厚みと同じ程度になるようにしてもよい。なお、この場合、第１蒸着電極７００のアルミニウム含有層より第１亜鉛含有層７５０を厚くするとよく、第２蒸着電極８００のアルミニウム含有層より第２亜鉛含有層８５０を厚くするとよい。
【００７１】
さらに、上記第１実施形態では、コンデンサ本体１０が、第１フィルム１００と第２フィルム２００とが巻回されることにより構成されるが、これに限られない。即ち、図１、図２において、第１フィルム１００および第２フィルム２００が巻回された状態のコンデンサ本体１０に替えて、第１フィルム１００および第２フィルム２００が交互に積層された状態のコンデンサ本体１０としてもよい。その場合、便宜上、第１端面電極３０と第２端面電極４０間を結ぶ方向を幅方向、これに垂直な方向を長手方向とする。同様に、図３、図４において、第１フィルム５００および第２フィルム６００が巻回された状態のコンデンサ本体５０に替えて、第１フィルム５００および第２フィルム６００が交互に積層された状態のコンデンサ本体５０としてもよい。その場合、便宜上、第１端面電極７０と第２端面電極８０間を結ぶ方向を幅方向、これに垂直な方向を長手方向とする。
【００７２】
さらに、第１連続電極３０１および第２連続電極３０２の端部３０１ａ、３０２ａに第１亜鉛含有層３５０が形成され、第１片側電極４００ａおよび第２片側電極４００ｂの端部４００ｃ、４００ｄに第２亜鉛含有層４５０が形成されない構成が採られてもよい。反対に、第１連続電極３０１および第２連続電極３０２の端部３０１ａ、３０２ａに第１亜鉛含有層３５０が形成されず、第１片側電極４００ａおよび第２片側電極４００ｂの端部４００ｃ、４００ｄに第２亜鉛含有層４５０が形成される構成が採られてもよい。
【００７３】
同様に、第１蒸着電極７００の端部７００ａに第１亜鉛含有層７５０が形成され、第２蒸着電極８００の端部８００ａに第２亜鉛含有層８５０が形成されない構成が採られてもよい。反対に、第１蒸着電極７００の端部７００ａに第１亜鉛含有層７５０が形成されず、第２蒸着電極８００の端部８００ａに第２亜鉛含有層８５０が形成される構成が採られてもよい。
【００７４】
さらに、上記第１実施形態では、本発明が、２つのコンデンサが直列接続された構造のフィルムコンデンサ１Ａに適用された。しかしながら、本発明は、３つ以上のコンデンサが直列接続された構造のフィルムコンデンサにも適用することができる。
【００７５】
この他、本発明の実施の形態は、特許請求の範囲に示された技術的思想の範囲内において、適宜、種々の変更が可能である。
【産業上の利用可能性】
【００７６】
本発明は、各種電子機器、電気機器、産業機器、車両の電装等に使用されるフィルムコンデンサに有用である。
【符号の説明】
【００７７】
１Ａ  フィルムコンデンサ
１Ｂ  フィルムコンデンサ
１００  第１フィルム
１００ａ  フィルム面（第１フィルム面）
１０１  中央絶縁マージン部（第１非電極部）
２００  第２フィルム
２００ａ  フィルム面（第２フィルム面）
２０１  端部絶縁マージン部（第２非電極部）
３００  第１蒸着電極（第１電極部）
３０１  第１連続電極
３０１ａ  端部（第１端部）
３０２  第２連続電極
３０２ａ  端部（第１端部）
３５０  第１亜鉛含有層
４００  第２蒸着電極（第２電極部）
４００ａ  第１片側電極
４００ｂ  第２片側電極
４００ｃ  端部（第２端部）
４００ｄ  端部（第２端部）
４５０  第２亜鉛含有層
５００  第１フィルム
５０１  第１絶縁マージン部（第１非電極部）
６００  第２フィルム
６０１  第２絶縁マージン部（第２非電極部）
７００  第１蒸着電極（第１電極部）
７００ａ  端部（第１端部）
７５０  第１亜鉛含有層
８００  第２蒸着電極（第２電極部）
８００ａ  端部（第２端部）
８５０  第２亜鉛含有層
【図１】
2018079150.tif 000003
【図２】
2018079150.tif 000004
【図３】
2018079150.tif 000005
【図４】
2018079150.tif 000006
【図５】
2018079150.tif 000007
【図６】
2018079150.tif 000008
【図７】
2018079150.tif 000009
【国際調査報告】
2018079150.tif 000010
2018079150.tif 000011
2018079150.tif 000012
2018079150.tif 000013